(57)【要約】【課題】名前や連絡先などの情報を、明瞭に表示可能な純チタン製の義歯床を提供する。【解決手段】純チタン板を成形加工してなる義歯床２であって、研磨により鏡面加工された表面に情報22が刻印されている義歯床とした。このとき、厚み０．４ｍｍ以上の純チタン板を成形加工することが好ましい。ここで、厚み０．４ｍｍ以上の純チタン板の成形加工には、高速弾丸を液体中へ打ち込み、それによって液体中に発生する衝撃高液圧を用いて成形加工する方法を用いることができる。【選択図】図１
2016171966.tif 000002
【特許請求の範囲】
【請求項１】
純チタン板を成形加工してなる義歯床であって、
研磨により鏡面加工された表面に、情報が刻印されている、義歯床。
【請求項２】
義歯床には、研磨により鏡面加工されるとともに陽極酸化処理により着色された表面に、情報が刻印されている、
請求項１に記載の義歯床。
【請求項３】
義歯床が、
厚み０．４ｍｍ以上の純チタン板を成形加工したものである、
請求項１又は２に記載の義歯床。
【請求項４】
厚み０．４ｍｍ以上の純チタン板の成形加工には、高速弾丸を液体中へ打ち込み、それによって液体中に発生する衝撃高液圧を用いて成形加工する方法を用いた、
請求項３に記載の義歯床。
【請求項５】
歯茎部との接続箇所に複数個の貫通孔が設けられている、
請求項１〜４のいずれか記載の義歯床。
【発明の詳細な説明】
【技術分野】
【０００１】
本発明は、有床義歯に用いられる義歯床に関する。詳しくは、純チタン板を成形加工してなる前記義歯床に関する。
【背景技術】
【０００２】
有床義歯には様々な種類がある。例えば、金属製の義歯床と、この義歯床に設けた歯茎部と、この歯茎部に取り付けた人工歯と、を備えたものがある。
【０００３】
そして、金属製の義歯床を用いた有床義歯には多くのメリットがある。例えば、樹脂製の義歯床を用いたものと比較して非常に使い心地が良く、また、強度が高いのである。このような金属製の義歯床は、例えば、下記特許文献１に記載されている。
【０００４】
特に、チタン製の義歯床は、軽くてアレルギー反応を起こしにくいといったメリットを備えている。
【先行技術文献】
【特許文献】
【０００５】
【特許文献１】特許出願公告昭５６−２０８６７号公報
【発明の概要】
【発明が解決しようとする課題】
【０００６】
老人ホームや介護施設などでは、利用者である高齢者が義歯を外したまま放置することがある。このとき、義歯の持ち主を容易に特定できれば便利である。そこで、持ち主の名前などの文字情報を義歯床に刻印することが考えられる。
【０００７】
しかし、鋳造によって製造された純チタン製の義歯床（以降、鋳造チタン床と称する）は表面に凹凸が多いため、文字情報などを刻印しにくかった。また、表面の凹凸によって、文字情報などを刻印しても視認しにくかった。
【０００８】
この課題を解決するために、凹凸のある表面を研磨することが考えられる。しかし、鋳造チタン床では、研磨によって凹凸がなくなるどころか、ボイドなどの内部欠陥（いわゆる、鋳造巣）が表面に現れてしまい、商品価値を著しく低下させてしまうことがあった。
【０００９】
本発明は上記課題を解決するものであって、名前や連絡先などの情報を明瞭に表示可能な純チタン製の義歯床を提供することを目的とする。
【課題を解決するための手段】
【００１０】
上記課題を解決するために、本発明の義歯床は、純チタン板を成形加工してなり、研磨により鏡面加工された表面に、情報が刻印されている構成とした。情報には、文字情報や図形情報が含まれる。
【００１１】
この義歯床は、純チタン板を成形加工して、研磨により鏡面化した表面に情報を刻印することで、純チタン製の義歯床において情報を明瞭に表示可能である。  
【００１２】
義歯床には、研磨により鏡面加工されるとともに陽極酸化処理により着色された表面に、情報が刻印されている構成とすることができる。
【００１３】
この義歯床は、着色した表面に情報が刻印されているため、刻印された情報を視認しやすい。  
また、純チタン製の義歯床は過酸化物（炎症性細胞から放出される）や過酸化水素（義歯洗浄剤に含まれる）などによって徐々に黒変する。そのため、刻印された情報が経時的に視認しにくくなる場合があった。そこで、陽極酸化処理により着色された表面に情報を刻印することによって、陽極酸化処理した部分と情報が刻印されている部分とで黒変する度合いに違いが生じるため、良好な視認性を長期間に亘って確保することができる。
さらに、陽極酸化処理を用いることで、好みの色に着色することが容易である。例えば、口内側の表面（一般的には、研磨面と呼ばれることがある）が赤系色に着色されていれば、歯肉の色と近くなり、口を開いた際などに違和感が少なくなる。
加えて、純チタンは樹脂との接着性が一般的に良好ではないが、陽極酸化処理を行うことで、樹脂製の歯茎部との接着強度が向上する。
このように、義歯床の表面を陽極酸化処理により着色すると、複合的なメリットが生じる。
【００１４】
また、義歯床が、厚み０．４ｍｍ以上の純チタン板を成形加工したものとすることもできる。
【００１５】
この義歯床は、強度が要求される場合（例えば、部分義歯用の部分義歯床）に好適である。ここで、部分義歯には、左右の歯茎部と、これら左右の歯茎部を両端に設けた金属製の部分義歯床と、左右の歯茎部に取り付けた人工歯と、を備えたものがある。
しかし、厚み０．４ｍｍ以上の厚めの純チタン板は、義歯床の形に成形することがより一層困難であった。そのため、厚み０．４ｍｍ以上の純チタンを用いた義歯床は、もっぱら、鋳造によって製造されていたのである。  
【００１６】
ここで、厚み０．４ｍｍ以上の純チタン板の成形加工には、高速弾丸を液体中へ打ち込み、それによって液体中に発生する衝撃高液圧（衝撃液圧）を用いて成形加工する方法を用いることが可能である。
【００１７】
高速弾丸を液体中へ打ち込み、それによって液体中に発生する衝撃高液圧を用いて金属板を成形加工する方法は、従来公知の方法である。しかし、当該方法を用いれば、厚み０．４ｍｍ以上の純チタン板であっても、短時間で比較的容易に成形加工することができる。
【００１８】
また、歯茎部との接続箇所に複数個の貫通孔が設けられている構成とすることもできる。
【００１９】
この義歯床は、歯茎部の樹脂が貫通孔に入り込むことで歯茎部との接着強度が向上する。
【００２０】
また、前記課題は、高速弾丸を液体中へ打ち込み、それによって液体中に発生する衝撃高液圧を用いて厚み０．４ｍｍ以上の純チタン板を成形加工して義歯床を得る成形工程と、この成形工程で得られた義歯床の表面を研磨して鏡面加工する研磨工程と、この研磨工程で鏡面加工された義歯床の表面に、陽極酸化処理により着色する着色工程と、この着色工程で着色された義歯床の表面に情報を刻印する刻印工程と、を備えた、義歯床の製造方法によっても解決される。
【発明の効果】
【００２１】
本発明により、名前や連絡先などの情報を明瞭に表示可能な純チタン製の義歯床を提供することができる。
【図面の簡単な説明】
【００２２】
【図１】義歯床を例示する平面図である。
【図２】義歯床を例示する底面図（人体側の表面（粘膜面））である。
【図３】義歯床を用いた義歯を例示する平面図である。
【図４】義歯床の成形装置を模式的に示す図である。
【発明を実施するための形態】
【００２３】
以下、義歯床を例示説明する。義歯床は、純チタン板を成形加工してなり、研磨により鏡面加工された表面に、情報が刻印されている。
なお、以下の実施形態はあくまで本発明を例示説明するものであって、本発明は、以下の具体的な実施形態に限定されるものではない。
【００２４】
１．純チタン板
義歯床２には、純チタン板を用いる。純チタンとは、いわゆるＡＳＴＭのＧｒａｄｅ１〜４、ＪＩＳの１種〜４種に相当する成分系を指す。また、純チタン板の厚みは特に制限されないが、通常は０．２〜１ｍｍ程度が好ましく、０．４〜１ｍｍ程度がより好ましい。部分義歯に用いる部分義歯床の場合には、強度を確保する観点から、厚みが０．６〜１ｍｍの純チタン板を用いることが最適である。
【００２５】
２．純チタン板の成形
上記純チタン板を成形加工する方法としては、高速弾丸を液体中へ打ち込み、それによって液体中に発生する衝撃高液圧（衝撃液圧）を用いて成形加工する方法が好適である。
【００２６】
このような衝撃高液圧を用いて金属板を成形加工する方法は、従来公知の方法であり、例えば、特許文献１のほか、特許出願公告昭５３−２７２３３号などに開示されている。
【００２７】
具体的には、例えば、図４に例示する成形装置８を用いて純チタン板21を成形加工することができる。この成形装置８は、上方に向かって開口しており内部に液体86が蓄えられる液槽81と、この液槽81の底に配置した成形型82と、液槽81の上方から液面に向かって弾丸83を発射する加速装置84と、を備える。
【００２８】
液槽81は、金属製とすることが好ましい。液槽81の形状は、例えば、有底の概ね円筒状とすることができる。また、液槽81に蓄えられる液体86としては、例えば、水を用いることができる。また、成形型82としては、例えば、石膏型を用いることができる。また、弾丸83としては、例えば、ポリカーボネートなどの高分子材料や銅などの金属材料を用いることができる。また、加速装置84としては、例えば、火薬銃を用いることができる。
【００２９】
そして、成形型82を液槽81の底に設置する。成形型82は、義歯装着者から採取した印象を基に作成することができる。次に、成形型82の上に純チタン板21を載置するとともに、純チタン板21と成形型82の間に液体86が浸入しないように、純チタン板21の上面を高分子フィルム85などで覆うことが好ましい。そして、加速装置84で加速させた弾丸83を液面に向けて発射すると、液体86中に発生する衝撃高液圧で純チタン板21が成形型82の形状に成形されるのである。
【００３０】
弾丸が液体に突入する速度は、純チタン板の厚みにもよるが、例えば、数百ｍ／秒〜千数百ｍ／秒の範囲とすることができる。弾丸が液体に突入する速度は、火薬銃（加速装置）に充填する火薬の量を変化させることなどによって調節することができる。
【００３１】
このような衝撃高液圧を用いて金属板を成形加工する方法は、瞬間的な圧力を純チタン板に加えることで、純チタン板を成形型へ高速で衝突させて成形するため、プレス成形時のようなスプリングバックが発生せず、短時間で精度のよい成形が可能である。
【００３２】
３．表面研磨
純チタン板21を成形加工した後、その表面を研磨する。純チタン板21を成形加工してあるため、研磨によって表面が鏡面化する（鏡面加工）。研磨方法は特に制限されず、例えば、バフ研磨や電解研磨を用いることができる。
【００３３】
４．陽極酸化処理による着色
そして、鏡面加工された成形加工済み純チタン板の表面に、陽極酸化処理により着色する。純チタンへの陽極酸化処理には種々の公知技術などを用いることができる。陽極酸化処理において酸化皮膜の厚さを調節すると、光の干渉によって特定波長の光が強められる。これによって、表面の色調を調整することができる。陽極酸化処理により赤系色に着色することが好ましい。赤系色には、橙色、赤色、ピンク色、赤系の銀色を含む。
【００３４】
なお、成形加工済み純チタン板の表面には口内側の表面と人体側の表面（粘膜面）があり、基本的には、両面とも陽極酸化処理を施すことになるが、片側面だけの処理も可能である。
【００３５】
５．情報の刻印
そして、図２に例示するように、陽極酸化処理によって着色された表面23に、情報22を刻印する。情報には、文字情報や図形情報が含まれる。文字情報としては、例えば、名前、住所、電話番号、年齢、病歴などがある。図形情報としては、例えば、義歯装着者の似顔絵やバーコードなどがある。
【００３６】
情報22を刻印する方法としては特に制限されないが、レーザーを用いることが好ましい。義歯床２の表面が鏡面加工されていることもあって、レーザーを用いることで、写実的な似顔絵やＱＲコード（登録商標）などの細かい描写もシャープに刻印することができる。
【００３７】
情報22を刻印する表面は、口内側の表面と人体側の表面（粘膜面）のどちらでもよい。しかし、会話の際などに他者から見られないように、人体側の表面（粘膜面）に刻印することが好ましい。また、人体側の表面（粘膜面）に刻印すると、義歯床２と人体の密着性が高まる場合があるので好ましい。
【００３８】
なお、陽極酸化処理を行うことなく、鏡面加工された表面に、直接、情報を刻印することもできる。
【００３９】
６．貫通孔の形成
さらに、義歯床２には、歯茎部３との接続箇所に複数個の貫通孔20を設けることが好ましい。貫通孔20の形状は特に制限されないが、円形又は楕円形の貫通孔とすることが好ましい。
【００４０】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【符号の説明】
【００４１】
１  義歯
２  義歯床
20  貫通孔
21  純チタン板
22  情報
23  着色された表面
３  歯茎部
４  人工歯
８  成形装置
81  液槽
82  成形型
83  弾丸
84  加速装置
85  高分子フィルム
86  液体
【図１】
2016171966.tif 000003
【図２】
2016171966.tif 000004
【図３】
2016171966.tif 000005
【図４】
2016171966.tif 000006